(57)【特許請求の範囲】
【請求項１】
液溜め部に貯留した粘着剤を、上下に対向配備したロール間に形成された間隙から送り出して各ロールの少なくともいずれか一方に巻回されて走行する基材に塗工してゆくロールコート方式の塗工方法において、
前記ロールに対向するよう液溜め部内に配備された複数個の孔が形成された撹拌部材を介して前記両ロール間に粘着剤を供給させながら前記基材に粘着剤を塗工する
ことを特徴とする塗工方法。
【請求項２】
液溜め部に貯留された粘着剤を基材に塗工する塗工装置において、
前記液溜め部に臨設されるとともに一方に基材を巻回して対向配備された上下一対のロールと、
前液溜め部内で、かつ、前記ロールのうち少なくとも下側のロールに対向する複数個の孔が形成された撹拌部材と、
を備えたことを特徴とする塗工装置。
【請求項３】
請求項２に記載の塗工装置において、
前記液溜め部の液面下に出口を位置させて配備された粘着剤補給管と、
前記粘着剤補給管に粘着剤を圧送する粘着剤補給手段と、
前記液溜め部に貯留する粘着剤の液面が前記撹拌部材よりも高くなるように前記粘着剤補給手段を作動制御する制御手段と、
を備えたことを特徴とする塗工装置。
【請求項４】
請求項２または請求項３に記載の塗工装置において、
前記撹拌部材に形成された孔の直径は、３〜１５ｍｍであり、かつ、その開口率が３０〜８０％である
ことを特徴とする塗工装置。
【発明の詳細な説明】
【技術分野】
【０００１】
この発明は、基材に塗工液として例えば粘着剤を供給塗工する塗工方法および塗工装置に係り、特に、不溶性の粒子を含んだ粘着剤を基材に均一に塗工する技術に関する。
【背景技術】
【０００２】
塗工手段としては、紙やプラスチック製フィルム等の長尺状の基材に塗工液を塗工するロールを用いたダイレクト方式やリバース方式などが知られている。また、塗工液を着色するために不溶性の顔料や染料を分散させたり、または、フィラーとして不溶性の無機物や有機物の粒子を分散させたりしている。
【０００３】
しかしながら、これら塗工液を前記方式で基材に塗工する場合、液溜め部内において、ロールの回転に伴って塗工液が滞留や流動するので分散物がかたよってしまう。その結果、分散物が不均一な状態で基材に塗工され、顔料の不均一による色ムラやフィラーの不均一による物性のバラツキによる不良が発生するといった問題があった。
【０００４】
これら問題を解消するために、図９に示すように、コンマロール３０とコータロール３１に対向するよう液溜め部３内にロール状の回転体３２を配備し、モータなどの駆動源３３を介して回転させることにより粘着剤ｓを強制的に循環させ、粘着剤ｓを攪拌して分散物の分布を均一にしている（特許文献１を参照）。
【特許文献１】特開２０００−２２５３７０号公報
【発明の開示】
【発明が解決しようとする課題】
【０００５】
しかしながら、上述の従来の手段では、次のような問題ある。
上記手段によって、不溶性かつ比重の異なる粉体が塗工液に分散されている場合、液溜め部内で積極的に生じさせられる循環流によって比重の異なる分散物が分離や沈殿し、結果として顔料の色ムラやフィラーの分散が不均一となり、品質不良を解消することができないといった問題がある。
【０００６】
本発明はこのような事情に鑑みてなされたものであって、塗工液である粘着剤に含まれる分散物の分布を均一に保ちながら基材に塗工することのできる塗工方法および塗工装置を提供することを主たる目的とする。
【課題を解決するための手段】
【０００７】
この発明は、上記目的を達成するために次のような構成をとる。
第１の発明は、液溜め部に貯留した粘着剤を、上下に対向配備したロール間に形成された間隙から送り出して各ロールの少なくともいずれか一方に巻回されて走行する基材に塗工してゆくロールコート方式の塗工方法において、
前記ロールに対向するよう液溜め部内に配備された複数個の孔が形成された撹拌部材を介して前記両ロール間に粘着剤を供給させながら前記基材に粘着剤を塗工する
ことを特徴とする。
【０００８】
（作用・効果）  上記方法によれば、一対のロールが回転することにより液溜め部内で粘着剤の循環流が生じる。循環流に乗って粘着剤がロール間に引き込まれるとき、ロールに対向配備された撹拌部材の孔を通過する。このとき、孔を通過する粘着剤の流速が増し攪拌部材とロール間で撹拌作用が生じる。すなわち、攪拌作用によって単位流量当たりに含まれる分散物の含有量が均一化される。また、撹拌部材によって分散物が液溜め部の底部に沈殿するのを抑制することができる。
【０００９】
したがって、顔料、染料またはフィラーなどの分散物が均一に分布した粘着剤を基材に塗工できるので、色ムラがなく、または物性の安定した高品位な粘着テープを製造することができる。
【００１０】
第２の発明は、液溜め部に貯留された粘着剤を基材に塗工する塗工装置において、
前記液溜め部に臨設されるとともに一方に基材を巻回して対向配備された上下一対のロールと、
前液溜め部内で、かつ、前記ロールのうち少なくとも下側のロールに対向する複数個の孔が形成された撹拌部材と、
を備えたことを特徴とする。
【００１１】
（作用・効果）  この構成によれば、液溜め部内に配備された撹拌部材を通過する粘着剤を撹拌させる。また、粘着剤に含まれる分散物の沈殿が撹拌部材により抑制される。すなわち、第１の方法発明を好適に実現することができる。
【００１２】
第３の発明は、第２の発明において、
前記液溜め部の液面下に出口を位置させて配備された粘着剤補給管と、
前記粘着剤補給管に粘着剤を圧送する粘着剤補給手段と、
前記液溜め部に貯留する粘着剤の液面が前記撹拌部材よりも高くなるように前記粘着剤補給手段を作動制御する制御手段と、
を備えたことを特徴とする。
【００１３】
（作用・効果）  この構成によれば、粘着剤補給手段から供給される液溜め部内での粘着剤の液面高さを撹拌部材よりも高く維持するよう構成されているので、撹拌部材に粘着剤が付着して乾燥することがない。したがって、粘着剤の固形物が液中に混入して品質不良を起こすことがない。
【００１４】
第４の発明は、第２または第３の発明において、
前記撹拌部材に形成された孔の直径は、３〜１５ｍｍであり、かつ、その開口率が３０〜８０％であることを特徴とする。
【００１５】
（作用・効果）  この構成によれば、粘着剤の循環流を妨げることなく孔に効率よく通過させる。つまり、粘着剤の撹拌効率を低下させない。その結果、粘着剤に含まれる分散物を均一に分布させることができる。
【発明の効果】
【００１８】
この発明に係る塗工方法および塗工装置によれば、ローラと対向するように液溜め部内に複数個の孔の形成された撹拌部材を配備することにより、当該撹拌部材を通過する粘着剤の流速を増し、撹拌部材とロール間で粘着剤を撹拌させる。したがって、分散物の分布が均一な粘着剤を基材に塗工することができる高品位な粘着テープを製造できる。また、撹拌部材により、粘着剤に含まれる分散物が液溜め部の底部に沈殿するのを抑制することもできる。
【実施例１】
【００１９】
以下、図面を参照して本発明の一実施例を説明する。
【００２０】
図１および図２に、この発明に係る塗工装置の概略構成が示されている。この塗工装置は、ロールコート方式であって、所定間隔をおいて上下に対向配備したコーティングロール１とバックロール２および液溜め部３から構成されている。
【００２１】
コーティングロール１は、粘着剤ｓの転写量を制御する。バックロール２は、例えば帯状で可撓性を有する支持体４を巻回し、コーティングロール１とによって形成された間隙によって粘着剤ｓの転写量を制御する。
【００２２】
液溜め部３は、粘着剤ｓを溜めるための液溜板５、および塗工幅を調整する一対の側板６とから構成されている。
【００２３】
液溜め部内には、バックロール２に対向するよう撹拌板７が近接配備されている。撹拌板７は、図２から４に示すように、その表面に複数個の孔８が形成されているとともに、バックロール２の曲率に沿って屈折している。
【００２４】
本実施例装置の孔８は円形であり、その直径は使用する粘着剤ｓによもよるが、３〜１５ｍｍの範囲に設定されており、好ましくは５〜１２ｍｍの範囲に設定される。また、このサイズおよび形状の孔８によって、撹拌板７の開口率を３０〜８０％、さらに好ましくは４０〜７０％となるように設定する。この構成により、液溜め部３に貯留した粘着剤ｓが、両ロール１，２の回転に伴って循環するのを妨げることなく、スムーズに粘着剤を孔８に通過させつつ、粘着剤ｓの流速を上げる。
【００２５】
したがって、顔料や染料またはフィラーなどの分散物が含まれている粘着剤ｓであっても、バックロール２の回転に伴ってロール面に沿って両ロール１，２間に引き込まれる粘着剤ｓは、その引込み流と撹拌版７を通過する流速の早い流れとのによりバックロール２と撹拌板７の間で撹拌される。すなわち、撹拌作用により分散物を粘着剤ｓ中で均一に分布させた状態で支持体４に粘着剤ｓが塗工されるよう構成されている。
【００２６】
また、図４に示すように、撹拌板７の屈折角度θは、１５０〜１７０°に設定するのが好ましく、かつ、コーティングロール１やバックロール２との距離が５〜５０ｍｍの範囲に設定することが好ましい。この距離が５０ｍｍを超えると、両ロール１，２と撹拌板７との間で循環渦が生じる。この循環渦によって分散物が遠心分離されされて偏在してしまう。また、この距離が５ｍｍ未満になると、両ロール１，２と撹拌板７との間で作用する剪断力が大きくなり、粘着剤ｓの温度が上昇して物性を変化させてしまう。
【００２７】
なお、撹拌板７の材料としては、粘着剤ｓによって変質しない材料が好ましく、例えば、ステンレス鋼が使用される。その厚みは、粘着剤ｓの循環を妨げず、かつ、撹拌作用を低下させない厚みに設定される。この実施例の場合、厚みは１〜３ｍｍに設定されている。
【実施例２】
【００２８】
この実施例では、図５に示すように、所定間隔をおいて上下一対のラミネートロール１０，１１を配備し、両ラミネートロール１０，１１のそれぞれに帯状のセパレータ１２ａ，１２ｂを巻回きし、両間隙に粘着剤ｓを供給しながら転写する以外は、上記実施例１と同じ構成である。
【００２９】
次に、上記実施例１および２の装置と、両装置から撹拌板７を省いた従来装置を利用して粘着テープまたは両面粘着テープを製造実験した比較結果を示す。
【００３０】
先ず、実施例１の装置による粘着テープの製造条件は、次の通りである。つまり、ＢＡ／ＢＢ＝９５部／５部でトルエンにベース３０％で重合したアクリル系粘着剤に、コロネートＬを３部、カーボンブラックを０．０１部混入して着色した粘着剤塗工液を用いた。また、実施例１の装置において、裏面に剥離処理を施した厚み３８μｍのＰＥＴ基材上に厚み１００μｍのＷＥＴを塗工する。
【００３１】
塗工後に熱風式のオーブンにて１２０℃で２分間の乾燥処理を施し、巻き取り回収することで黒色の粘着テープを製造した。
【００３２】
これに対して、上記実施例１の装置と同じ条件で、撹拌板７を備えない比較例装置で黒色の粘着テープを製造した。
【００３３】
上記両製造実験の結果、実施例１の装置で製造した粘着テープは、その表面は均一な黒色であった。つまり、カーボンブラックが粘着剤中に均一に分散していたことが確認できた。これに対して、比較例装置で製造した粘着テープＴは、図６に示すように、その表面に薄灰色の斑模様が発生していた。すなわち、カーボンブラックが偏在して不均一となっていることが確認された。
【００３４】
次に、実施例２の装置による両面粘着テープの製造条件は、次の通りである。つまり、２ＥＨＡを９０重量部、ＡＡを１０重量部、光開始剤として２，２−ジメトキシ−１，２−ジフェニルエタン−１−オンを０．１重量部撹拌式タンクに投入し、この攪拌式タンク内に光ファイバー式の紫外線装置を利用して紫外線を照射し、粘度を略３０Pa・ｓに増粘する。その後、当該液１００重量部に対して、光重合開始剤である２，２−ジメトキシ−１，２−ジフェニルエタン−１−オンを０．３重量部、架橋剤であるヘキサンジオールジアクリレートを０．２重量部を混入して攪拌する。さらに、ガラスバルーン（東海工業株式会社）を１０重量部混合した後、カーボンブラックを０．０１部混合して着色した粘着剤塗工液を用いた。
【００３５】
この粘着剤を図５に示す実施例２の装置に供給し、上下の支持体としては、非粘着性処理を施した厚み５０μｍの透明なＰＥＴのセパレータを使用し、ラミネート後の粘着剤の厚みが１ｍｍとなるように、ラミネートロール１０，１１の間隙を調整した。また、セパレータの繰り出し速度を約５ｍ/minとし、紫外線照射装置では、高圧水銀ランプを用いて最大照度約３００mW/cm2、積算光量４０００mJ/cm2で紫外線を粘着テープに照射して粘着剤の硬化処理をした。その後、巻き取り回収することで黒色の両面粘着テープを製造した。
【００３６】
これに対して、上記実施例２の装置と同じ条件で、撹拌板７を備えない比較例装置で黒色の両面粘着テープを製造した（比較例１）。
【００３７】
また、上記実施例２の装置と同じ条件で、孔８の形成されていない平板状の撹拌板７を用いて黒色の両面粘着テープを製造した（比較例２）。
【００３８】
上記各製造実験の結果、実施例２の装置で製造した両面粘着テープは、その表裏面共に均一な黒色であった。つまり、カーボンブラックが粘着剤中に均一に分散していたことが確認できた。これに対して、比較例１および２の装置で製造した両面粘着テープは、図６に示すのと同様に、その表裏面に薄灰色の斑模様が発生していた。すなわち、カーボンブラックが偏在して不均一になっていることが確認された。さらに、比較例３の装置では、液溜め部３の底部にカーボンブラックが沈殿しているのが確認できた。つまり、比重の重いカーボンブラックが、液溜め部内で均一に撹拌されておらず、偏在していることが確認できた。
【００３９】
以上のように、この実施例装置によれば、複数個の孔８の形成された撹拌板７を、コーティングロール１、バックロール２、またはラミネートロール１１に対向するように近接配備することにより、孔８を通過する粘着剤ｓの流速を増してロール２または１１と撹拌板７との間で粘着剤ｓを撹拌し、含まれる分散物を均一に分布させることができる。
【００４０】
また、撹拌板７の撹拌作用により液溜め部３の底部に分散物が沈殿するのを回避することができる。
【００４１】
本発明は上述した実施例のものに限らず、次のように変形実施することもできる。
【００４２】
（１）上記各実施例では、撹拌板７をバックロール２または下方のラミネートロール１１に対向させ、かつ、屈折形状であったが、両撹拌板７ともに上方のコーティングロール１またはラミネートロール１０とにわたって対向配備してもよい。また、撹拌板７の形状として、図７に示すように、屈折形状ではなくバックロール２やコーティングロール１１などのロールの曲率に合せて対向するよう湾曲形状にしてもよい。
【００４３】
撹拌板７を当該湾曲形状にすることにより、バックロール１またはコーティングロール１１の表面と撹拌板７の対向面までの距離を同じに保つことができるので、当該間隙での循環流の乱れを回避することができる。
【００４４】
（２）図８に示すように、液溜め部３に上板１５を備え、かつ、上板１５の先端部分からラミネートロール１０に臨設するように片持ち支持されたブレート１６を備えるように構成する。つまり、液溜め部３を閉塞する。また、上板１５とブレード１６に接触するよう粘着剤ｓを液溜め部３に充填する。換言すれば、撹拌板７が、粘着剤ｓに常に浸漬している状態を維持する。
【００４５】
なお、ブレート１６は、可撓性を有するものであって、その先端がテーパー状に略先鋭に加工が施されてものが好ましく、樹脂性のもが使用される。また、ブレード１６は、上板１５に取り付け固定されているネジ１７を緩めることでラミネートロール１０に対して前後方向にスライド移動調整が可能となっている。
【００４６】
ブレード１６の先端をラミネートロール１０に接触させて液溜め部３を略密閉となるようにするとともに、粘着剤ｓ内に撹拌板７を浸漬させておくことにより、ラミネートロール１０，１１の回転に伴って液面側からの空気の巻き込みよって発生する大きい数百〜数千μｍ径レベルの気泡の発生を抑制することができる。その結果、セパレータ１２ａ，１２ｂ間にラミネート塗工された粘着剤ｓに紫外線照射して光重合により硬化処理を施して粘着テープを製造しても、その粘着層に気泡の混入による貫通孔の発生を抑制でき、外観不良がなく、かつ、高品質の粘着テープを製造することができる。
【００４７】
また、撹拌板７に付着した粘着剤ｓが乾燥し、異物として粘着剤ｓに混入するのを防止できる。
【００４８】
なお、ブレード１６の取り付けは、次のように構成してもよい。つまり、ブレード１６の幅方向に所定間隔で圧力センサを配備し、この圧力センサにより検出された結果に基づいて、ブレード１６をシリンダなどの駆動装置でスライド移動させ、ラミネートロール１０の幅方向に対してブレード１６の先端が常に均一な圧力で接触するように調節する構成としてもよい。
【００４９】
（３）上記各実施例および変形例装置において、液溜め部３の液面が撹拌板７の高さをよりも高く位置し続けるよう、粘着剤ｓを液溜め部３に供給し続けるように構成することが好ましい。この構成として、例えば実施例１の装置を例にとって説明すると、次にように構成することができる。
【００５０】
粘着剤タンク１８に貯留された粘着剤ｓを補給ポンプ１９によって液溜め部３に圧送する。補給ポンプ１９には、制御装置２０に接続されたモータ駆動型あるいは電磁駆動型のものが利用され、その吐出量を任意に調節制御可能となっている。また、制御装置２０には操作部２１が接続されており、セパレータ１２ａ，１２ｂの送り速度、支持体幅、塗工厚さなどの稼働条件を入力することで塗工量が演算され、その消費量と同量の粘着剤補給が行われるように構成する。これら設定によって液溜め部３における液面の高さが撹拌板７の高さより高い位置を維持するように粘着剤ｓを安定供給することができる。
【００５１】
この構成によれば、撹拌板７に付着した粘着剤ｓが乾燥することがない。すなわち、粘着剤ｓの乾燥した異物が塗工液に混入し、塗工不良となるのを回避することができる。
【００５２】
（４）上記各実施例において、撹拌板７に代えて金属線を格子状にした物で構成してもよい。この場合の開口率の調整は、複数個の金属格子を多重に重ね合わせて調整する。
【図面の簡単な説明】
【００５３】
【図１】本発明の実施例１に係る塗工装置の概略構成を示す側面図である。
【図２】本発明の実施例１に係る塗工装置のロールコータの概略構成を示す斜視図である。
【図３】撹拌板の平面図である。
【図４】撹拌板の側面図である。
【図５】本発明の実施例２に係る塗工装置の概略構成を示す側面図である。
【図６】比較例装置で製造した粘着テープの表面状態を示した図である。
【図７】変形例装置の撹拌板の斜視図である。
【図８】変形例装置の概略構成を示す側面図である。
【図９】従来装置の概略構成を示す側面図である。
【符号の説明】
【００５４】
１  …  コーティングロール
２  …  バックロール
３  …  液溜め部
４  …  支持体
７  …  撹拌板
ｓ  …  粘着剤
【図１】
0004857217.tif 000002
【図２】
0004857217.tif 000003
【図３】
0004857217.tif 000004
【図４】
0004857217.tif 000005
【図５】
0004857217.tif 000006
【図６】
0004857217.tif 000007
【図７】
0004857217.tif 000008
【図８】
0004857217.tif 000009
【図９】
0004857217.tif 000010